(57)【要約】【課題】スチレンブタジエンゴム（ＳＢＲ）又はエチレン酢酸ビニル（ＥＶＡ）などの非極性表面を、ＰＶＣ、ポリウレタン又はポリエステルなどの極性表面に確実に接着させて結合させる。【解決手段】スチレンブタジエンゴム（ＳＢＲ）、天然ゴム又はエチレン・コポリマーなどの非極性材料を、ＰＶＣ、ポリウレタン、ポリアミド又はポリエステルなどの極性材料に結合するための２層接着フィルム。フィルムは、極性材料に結合するように適合された熱可塑性ポリウレタンコポリマーベースの接着剤層と、非極性材料に結合するように適合されたエチレン・コポリマーベースの接着剤層とを含む。２つの接着剤層は共押出法によって層間結合される。【選択図】図１
2005089747.tif 000002
【特許請求の範囲】
【請求項１】
スチレンブタジエンゴム（ＳＢＲ）、天然ゴム又はエチレンコポリマーなどの非極性材料を、ＰＶＣ、ポリウレタン、ポリアミド又はポリエステルなどの極性材料に結合するための２層接着フィルムであって、
前記極性材料に結合するように適合された熱可塑性ポリウレタンベースの接着剤層と、
前記非極性材料に結合するように適合されたエチレンコポリマーベースの接着剤層と
を含み、前記２つの接着剤層が共押出し法によって層間結合されることを特徴とする接着フィルム。
【請求項２】
１つの接着剤層が、酸又はアクリル或いは無水物変性エチレンコポリマーからなるグループから選択されることを特徴とする請求項１に記載の接着フィルム。
【請求項３】
他の接着剤層が、熱可塑性ポリウレタン、アクリル変性ポリウレタン、アクリレート変性ポリウレタン及びポリエステルからなるグループから選択されることを特徴とする請求項２に記載の接着フィルム。
【請求項４】
前記極性材料が、ＰＶＣ、ポリ塩化ビニリデン、ポリフッ化ビニリデン、ポリフッ化ビニル、ポリエーテルアミド、エポキシ、ポリウレタン、ポリアミド又はポリエステルからなるグループから選択されることを特徴とする請求項３に記載の接着フィルム。
【請求項５】
前記非極性材料が、エチレンコポリマー、天然ゴム及びスチレンブタジエンゴムからなるグループから選択されることを特徴とする請求項３に記載の接着フィルム。
【請求項６】
接着剤の各層が、約０．０００５インチから０．０５インチの範囲の厚みを有することを特徴とする請求項５に記載の接着フィルム。
【発明の詳細な説明】
【技術分野】
【０００１】
本発明は、非極性材料を極性材料に結合するために使用される共押出し接着フィルムの組成に関する。
【背景技術】
【０００２】
スチレンブタジエンゴム（ＳＢＲ）又はエチレン酢酸ビニル（ＥＶＡ）などの非極性表面を、ＰＶＣ、ポリウレタン又はポリエステルなどの極性表面に結合する工程は、殆どの場合、接着剤（ウレタンベースの接着剤など）を塗布する前に、１つ又は両方の表面へのプライマーの使用或いは非極性表面のコロナ処理といった表面変性の使用を含む。ウレタンが液体として或いは薄膜として塗布される何れの場合においても、使用されるプライマ−は、有害物質を環境に放出するものか或いは乾燥にエネルギーを必要とする、溶媒ベースのプライマ−又は水ベースのプライマ−の何れかである。これらの処理は一過性で、有効期限が限定されたものであり、且つ表面が汚染されることによって容易に役に立たなくなる。
【発明の開示】
【課題を解決するための手段】
【０００３】
広範には、本発明は、結合される官能化エチレンコポリマー接着フィルムを有する熱可塑性ウレタン（ＴＰＵ）接着フィルムを含む。２つの接着フィルムは、好ましくは共押出しされて、共押出成形体を形成する。この共押出成形体は、スチレンブタジエンゴム（ＳＢＲ）又はエチレン酢酸ビニル（ＥＶＡ）などの非極性材料を、ＰＣＶ、ポリウレタン又はポリエステルのような極性表面に結合することができる。エチレンコポリマーは、非極性材料に結合することができ、熱可塑性ポリウレタンは、極性材料に結合することができる。
【発明を実施するための最良の形態】
【０００４】
本発明において、接着剤の１つの層は、好ましくはエチレン・コポリマーベースの接着剤であり、他の層は、熱可塑性ポリウレタンベースの接着剤である。エチレン・コポリマーベースの接着剤層は、スチレンブタジエンゴム（ＳＢＲ）又はエチレン酢酸ビニル（ＥＶＡ）などの非極性材料に結合することができる。熱可塑性ポリウレタンベースの接着剤層は、ＰＶＣ、ポリウレタン又はポリエステルなどの極性材料に結合することができる。これらの接着剤層は、単独で付着することができ、或いは、ニップローラーによる共押出法、ラミネーション法、フィルム吹付け法等で付着させることができる。
【実施例】
【０００５】
例えばニュージャージー州ウェスト・デプトフォードのＨｕｎｔｓｍａｎから入手可能なＩｒｏｇｒａｎ（登録商標）  ＣＡ１１６などの、熱可塑性ポリウレタン接着剤を約０．０００５インチ（０．０１２７ｍｍ）から０．００５インチ（０．１２７ｍｍ）の厚みで、例えば、デラウェア州ウィリミントンのＤｕＰｏｎｔから入手可能なＢｙｎｅｌ（登録商標）シリーズ３８００（具体的にはＢｙｎｅｌ（登録商標）  Ｅ４１８）、或いはデラウェア州ウィリミントンのＤｕＰｏｎｔのＦｕｓａｂｏｎｄ（登録商標）シリーズ（具体的にはＭＣ  １９０Ｄ）などの０．０００５（０．０１２７ｍｍ）インチから０．０５インチ（１．２７ｍｍ）の厚みの無水物変性エチレン酢酸ビニルと共に共押出しして、２層フィルムを形成する。
【０００６】
これらの共押出しフィルムの何れもが、非極性未処理ＥＶＡ表面を、ＰＶＣなどの極性表面に結合するために使用可能であり、リニア・インチ当り２０ポンドを越える接着強度が得られる。上記のフィルムを用いなければ、同様の接着レベルを得るために、ウレタン接着剤を用いてＰＶＣに結合する前に、ファイロン表面をプライマ−で処理する必要がある。
【０００７】
図１に示されるように、共押出成形体１０は、熱可塑性ポリウレタン層１２及び無水物変性エチレン酢酸ビニル層１４を含む。
【０００８】
接着剤は、酸変性エチレン酢酸ビニル／エステルベースの熱可塑性ポリウレタン、酸変性アクリル・アセテート／エステルベースの熱可塑性ポリウレタン又はアクリル変性ポリウレタン、アクリル又は酸変性エチレン・コポリマーエステルベースのポリウレタン又はポリエステル、アクリル又は酸変性ポリオレフィン／エステルベースのポリウレタン或いはアクリレート変性ポリウレタン又はポリエステル、の押出成形体の組合せを含む。幾つかの実施例では、ＰＶＣ、ポリ塩化ビニリデン、ポリフッ化ビニリデン、デラウェア州ウィルミントンのＤｕＰｏｎｔから入手可能なＴｅｄｌａｒ（登録商標）（ポリフッ化ビニル）、フランス、ＰｕｔｅａｕｘのＡｔｏ−Ｆｉｎａから入手可能なＰｅｂａｘ（登録商標）（ポリエーテルアミド）、エポキシ、ポリウレタン、ポリアミド、又はポリエステルを含む。具体的には、以下の非極性材料／接着層１４／接着層１２／極性材料の組合せが、本発明の目的に好適であると考えられる。
【表１】
2005089747.tif 000003
【０００９】
特定の熱可塑性ポリウレタン接着剤及びエチレン・コポリマーをベースとする接着剤に関して説明したが、他の好適な接着剤は、熱可塑性ポリウレタンブレンド及びポリエステル及びポリアミドが含まれる。
【００１０】
以上は、本発明の特定の実施形態に限定して説明したものである。しかしながら、本発明の利点の一部又は全てを達成しながら、本発明に対して変形及び修正を行うことができることは明らかであろう。従って、添付の請求項の目的は、本発明の真の精神及び範囲内にある、全てのこのような変形及び修正を包含する。
【図面の簡単な説明】
【００１１】
【図１】本発明の共押出成形体を示す図である。
【符号の説明】
【００１２】
１０  共押出成形体、１２  熱可塑性ポリウレタン層、１３  無水物変性エチレン酢酸ビニル層
【図１】
2005089747.tif 000004